(57)【特許請求の範囲】
【請求項１】
樹脂により表面がコーティングされてなる紙製物品の端部をホットメルト系接着剤によって防水処理するに際して、
前記紙製製品の端部を、前記コーティングされている樹脂の融点以上の温度であり、かつ、前記ホットメルト系接着剤の気泡発生温度以下の１００〜１３０℃の範囲の温度条件において封着処理する工程を含むことを特徴とする、紙製物品の製造方法。
【請求項２】
前記ホットメルト系接着剤が、ＥＶＡ系樹脂組成物からなる、請求項１に記載の紙製物品の製造方法。
【請求項３】
前記封着処理されたホットメルト樹脂層の気孔率が、５０％以下の範囲である、請求項１に記載の紙製物品の製造方法。
【請求項４】
前記封着処理されたホットメルト樹脂層の気孔率が、３０％以下の範囲である、請求項１に記載の紙製物品の製造方法。
【請求項５】
前記の紙製物品が紙容器である、請求項１に記載の紙製物品の製造方法。
【発明の詳細な説明】
【技術分野】
【０００１】
本発明は、紙容器のような紙を主体とする材料によって構成される紙製物品に関し、特に紙製物品の端部をホットメルト系接着剤によって防水処理する方法を含む紙製物品の製造方法に関するものである。
【背景技術】
【０００２】
清涼飲料等の液体を内容物とする金属缶やプラスチック容器の代替品として、近年、環境保護の観点から紙缶などの紙容器が開発され実用化されるに至っている。
【０００３】
従来の金属缶代替紙容器は、図１にその一例を示すように、容器本体が紙積層材料からなり、両端が開口した胴部１と、底材２により閉鎖されるとともに他方の開口が蓋材３により閉塞されてなるものが知られている。そして、蓋材３には飲み口４が穿設されており、この飲み口４は予めイージーピール性シール材５により閉鎖されている。また、一般に、従来の金属缶代替紙容器においては、バリヤー材としてアルミ箔が用いられており、蓋材３に予め穿設されている飲み口４を閉鎖するイージーピール性シール材５にはたとえば合成樹脂がラミネートされたアルミシートが用いられている。
【０００４】
図２は、上記図１に示すような紙容器の典型的な断面構造を例示するものであり、この例に示すように、紙容器は胴部１と該胴部１の開口部を閉鎖する底材２および蓋材３とからなる容器本体が図示の用に容器構造を形成し、蓋材３には内容物を排出する開口構造として内面フィルム５ａと外部から閉鎖するプルタブ５ｂによってイージーピール性シール材が形成されている。
【０００５】
さらに、図２に示すように、蓋材３と胴部１とが係合固定される胴部の折り返し端部には全周にわたって樹脂組成物などによる封着部１０が形成され、これによって防水処理が施されている。このような封着部１０は、容器の底部にも図示のように形成することができる。
【０００６】
通常、紙容器の外部環境に接する最外層および内容物が接する最内層はポリエチレン樹脂層等のコーティング層によって被覆されているため防水効果にすぐれているが、胴部の端部や底材、蓋材の端部においては、紙製素材の断面が露出していることから、端部から吸水して容器の強度低下やカビ発生等の原因となる。
【発明の開示】
【発明が解決しようとする課題】
【０００７】
従来の紙容器の製造においては、封着部１０の形成はホットメルト係接着剤を用いるホットメルト塗工によって行われている。しかしながら、従来のホットメルト塗工方法においては、塗工後に紙の端部より気泡が発生し、このため端部を完全に封着することができず、非封着部から水分が浸入したり、封着部に気泡が残留したまま固化し、このため容器品質を低下させるという問題があった。本発明者の知見によれば、上述したような気泡発生の問題は、ホットメルト塗工の際の高温条件に起因するものと推定される。
【０００８】
本発明は上述した従来技術の問題点に鑑みてなされたものであり、紙製物品の端部に防水処理を施すに際して、気泡の発生の防止された封着工程を含む製造方法を提供することを目的とするものである。
【課題を解決するための手段】
【０００９】
上記の課題を解決するために、本発明による紙製物品の製造方法は、樹脂により表面がコーティングされてなる紙製物品の端部をホットメルト系接着剤によって防水処理するに際して、前記紙製製品の端部を、前記コーティングされている樹脂の融点以上の温度であり、かつ、前記ホットメルト系接着剤の気泡発生温度以下の比較的低温の温度条件において封着処理する工程を含むことを特徴とするものである。
【００１０】
本発明の方法の好ましい態様においては、上記ホットメルト系接着剤が、ＥＶＡ系樹脂組成物からなり、この場合において、上記封着処理におけるホットメルト系接着剤の塗工温度は、８０〜３００℃、好ましくは１００〜２００℃、さらに好ましくは１００〜１３０℃の範囲である。
【００１１】
上記のような方法によって封着処理されたホットメルト系接着剤層の気孔率を、５０％以下、好ましくは３０％以下、さらに好ましくは数％以下の範囲にすることが可能となる。
【００１２】
さらに、本発明は、上記の方法によって製造された紙容器を包含する。
【発明を実施するための最良の形態】
【００１３】
本発明による紙製物品の製造方法は、樹脂により表面がコーティングされてなる紙製物品の端部をホットメルト系接着剤によって防水処理するに際して、前記紙製製品の端部を、前記コーティングされている樹脂の融点以上の温度であり、かつ、前記ホットメルト系接着剤の気泡発生温度以下の比較的低温の温度条件において封着処理する工程を含むことを特徴とするものである。
【００１４】
前述した図２に例示された紙容器を参照して本発明の方法を説明すると、この例に示すように、紙容器は胴部１と該胴部１の開口部を閉鎖する底材２および蓋材３とからなる容器本体が図示の用に容器構造を形成し、蓋材３には内容物を排出する開口構造として内面フィルム５ａと外部から閉鎖するプルタブ５ｂによってイージーピール性シール材が形成されている。そして、蓋材３と胴部１とが係合固定される胴部の折り返し端部には全周にわたってホットメルト系接着剤によって封着部１０が形成され、これによって防水処理が施されている。このような封着部１０は、容器の底部にも図示のように形成することができる。
【００１５】
本発明者の知見によれば、上記のようにホットメルト系接着剤によって封着部１０を全周にわたって形成する場合、ホットメルト塗工の温度条件が特定の温度を超えると紙材料の端部断面からの気泡の発生が著しく増大することが判明している。本発明においては、このような気泡の異常発生を防止するために、紙素材にコーティングされている樹脂の融点以上の温度であり、かつ、前記ホットメルト系接着剤の気泡発生温度以下の比較的低温の温度条件において封着処理することによって、上記のような気泡の発生を効果的に防止することができることを見出した。また、このような温度条件を選択することは、同時に封着層の接着強度を十分良好なものにする上においても重要である。すなわち、ホットメルト塗工条件が紙素材にコーティングされている樹脂の融点を下回る場合は、封着層の接着性がいきおい低下し、封着層が剥離するおそれが生じ、一方、従来のような高温度条件では気泡が発生し本発明の目的を達成することが困難となる。
【００１６】
本発明の方法の好ましい態様においては、上記ホットメルト系接着剤としては、ＥＶＡ系樹脂組成物、ポリオレフィン系樹脂組成物およびゴム系組成物からなる群から選ばれた少なくとも１種などが好ましく用いられ得る。また、紙容器を構成する紙素材のコーティングに使用されている樹脂が、たとえばポリエチレン樹脂の場合にあっては、当該樹脂の融点は９０〜１４０℃の範囲が好ましい。
【００１７】
したがって、この場合において、上記封着処理におけるホットメルト系接着剤の塗工温度は、８０〜３００℃、好ましくは１００〜２００℃、さらに好ましくは１００〜１３０℃の範囲に制御することが、上記気泡抑制効果を発現させる上において肝要である。
【００１８】
本発明においては、上記のような方法を採用することによって、封着処理されたホットメルト系接着剤層の気孔率を、５０％以下、好ましくは３０％以下、さらに好ましくは数％以下の範囲にすることが可能となる。
【００１９】
さらに、本発明は、上記の方法によって製造された紙容器を包含するが、本発明の適用範囲は紙容器のみに限定されず、防水処理が要請される各種の紙製物品に広く適用され得る。
【実施例】
【００２０】
以下に、本発明の実施例を示すが、本発明は、下記の実施例の態様に限定されるものではない。
【００２１】
図２に示すような紙容器の端部をＥＶＡ系ホットメルト接着剤を用いてホットメルト塗工を行った。この紙容器のコーティング層はポリエチレン樹脂である。
【００２２】
塗工温度としては、下記の１１０℃〜１６０℃の範囲で実施して、封着層の気泡（ピンホールを含む）の発生ならびに容器表面に対する接着性を調べた。その結果、塗工温度が、上記コーティング層の樹脂の融点以上の温度であり、かつ、上記ホットメルト系接着剤の気泡発生温度以下の温度条件である約１１０℃〜約１２０℃の範囲の場合は、気泡発生を抑制しかつ接着性においても良好な結果が得られた。一方、１３０℃を超える塗工温度でホットメルト塗工を行った場合は、接着性は良好であるが、気泡発生率が５０％を超える結果となった。
【００２３】
上記の実験例の結果からも明らかなように、本発明による方法によって形成される封着層は気泡（ピンホールを含む）発生の抑制効果と接着性の双方においてすぐれている。
【００２４】
発明の効果
本発明による紙製物品の端部の防水処理を施すに際して、封着部の気泡発生の抑制と接着性の向上効果の双方において調和的かつすぐれた効果を奏する。
【図面の簡単な説明】
【００２５】
【図１】紙容器の構成の一具体例を示す斜視図。
【図２】本発明の一実施例に係る紙容器の断面図。
【符号の説明】
【００２６】
１  胴部
２  底材
３  蓋材
４  飲み口
５  イージーピール性シール材
１０  封着層
【図１】
0004817047.tif 000002
【図２】
0004817047.tif 000003